(57)【要約】【課題】  ドット飛び等が起こらず円滑なコーティングができるとともに、コーティング後のドットの外観が良好であり、しかも高い接着強度が得られるコールドトランスファコーティング用ホットメルト樹脂組成物を提供する。【解決手段】  コールドトランスファコーティング用ホットメルト樹脂組成物は、ホットメルト樹脂を主成分として含み、安息角が４０°〜４５°で且つ嵩比重が４９０〜７００ｇ／ｌである粒子径２５０μｍ以下の粉体からなる。ホットメルト樹脂としては、ポリアミド又はポリエステルであるのが好ましい。前記コールドトランスファコーティング用ホットメルト樹脂組成物としては、ホットメルト樹脂粉体１００重量部に対して、粒子径４０μｍ以下の脂肪族カルボン酸塩からなる滑剤を０．１〜０．８重量部含有するするのが好ましい。【選択図】        なし【特許請求の範囲】
【請求項１】
ホットメルト樹脂を主成分として含み、安息角が４０°〜４５°で且つ嵩比重が４９０〜７００ｇ／ｌである粒子径２５０μｍ以下の粉体からなるコールドトランスファコーティング用ホットメルト樹脂組成物。
【請求項２】
ホットメルト樹脂がポリアミド又はポリエステルである請求項１記載のコールドトランスファコーティング用ホットメルト樹脂組成物。
【請求項３】
ホットメルト樹脂粉体１００重量部に対して、粒子径４０μｍ以下の脂肪族カルボン酸塩からなる滑剤を０．１〜０．８重量部含有する請求項１又は２記載のコールドトランスファコーティング用ホットメルト樹脂組成物。
【発明の詳細な説明】
【技術分野】
【０００１】
本発明は、コールドトランスファパウダーポイント装置に適応する粉体特性を有するホットメルト接着剤に関する。
【背景技術】
【０００２】
最近中国において接着芯地の製造方法としてコールドトランスファパウダーポイント法が開発された。この方法は、装置が従来の方法で用いる装置と比較して非常に安価であるため、今後普及することが見込まれる。この方法におけるコーティングプロセスは、粉体（パウダー）をロータリースクリーン内に定量的に供給し、スクリーン内のナイフを用いて粉体をスクリーンから押出し、スクリーンパターン通りに布上に転写させ、その後、赤外線ヒーターを用いて布に樹脂を固着させる方式である。
【発明の開示】
【発明が解決しようとする課題】
【０００３】
しかし、上記コールドトランスファパウダーポイント法は、粉体の有する特性がコーティング状態に大きく影響する。例えば、転写量のコントロールは粉体の流動性とライン速度が大きく影響し、ドット形状については、粉体の流動性が悪いとスクリーン穴の目詰まりによりドット飛びが生じ、逆に粉体の流動性が良すぎるとスクリーンから粉体が押し出されたとき、ドットが崩壊して見栄えが悪くなり、接着強度も低下する。
【０００４】
従って、本発明の目的は、ドット飛び等が起こらず円滑なコーティングができるとともに、コーティング後のドットの外観が良好であり、しかも高い接着強度が得られるコールドトランスファコーティング用ホットメルト樹脂組成物を提供することにある。
【課題を解決するための手段】
【０００５】
本発明者らは、コールドトランスファパウダーポイント装置用のパウダーについて鋭意研究した結果、安息角、嵩比重及び粒子径が特定範囲にある特定のパウダー特性を有する粉体からなるホットメルト樹脂組成物をコールドトランスファコーティング用の樹脂として用いると、コーティング後の外観に優れ、しかも高い接着強度が得られることを見出し、本発明を完成した。
【０００６】
すなわち、本発明は、ホットメルト樹脂を主成分として含み、安息角が４０°〜４５°で且つ嵩比重が４９０〜７００ｇ／ｌである粒子径２５０μｍ以下の粉体からなるコールドトランスファコーティング用ホットメルト樹脂組成物を提供する。
【０００７】
ホットメルト樹脂としては、ポリアミド又はポリエステルであるのが好ましい。また、前記コールドトランスファコーティング用ホットメルト樹脂組成物としては、ホットメルト樹脂粉体１００重量部に対して、粒子径４０μｍ以下の脂肪族カルボン酸塩からなる滑剤を０．１〜０．８重量部含有するするのが好ましい。
【発明の効果】
【０００８】
本発明のコールドトランスファコーティング用ホットメルト樹脂組成物によれば、ドット飛び等が起こらず円滑なコーティングができるとともに、コーティング後のドットの外観が良好であり、しかも高い接着強度が得られる。
【発明を実施するための最良の形態】
【０００９】
本発明のコールドトランスファコーティング用ホットメルト樹脂組成物は、ホットメルト樹脂を主成分として含み、安息角が４０°〜４５°で且つ嵩比重が４９０〜７００ｇ／ｌである粒子径２５０μｍ以下の粉体からなる。
【００１０】
ホットメルト樹脂（以下、「ＨＭ樹脂」と称する場合がある）としては、ホットメルト接着が可能な樹脂であれば特に制限されず、例えば公知のホットメルト接着樹脂の中から適宜選択して用いることができる。ＨＭ樹脂としては、融点が１５０℃以下（例えば、７０〜１５０℃、好ましくは９０〜１３５℃程度）のものが好ましい。ＨＭ樹脂は単独で又は２種以上組み合わせて使用することができる。
【００１１】
ＨＭ樹脂としては、例えば、共重合ポリアミド系樹脂等のポリアミドや共重合ポリエステル系樹脂等のポリエステルを好適に用いることができる。共重合ポリアミド系樹脂や共重合ポリエステル系樹脂としては、構成しているモノマー成分に特に制限はなく、共重合により得られるポリアミド系樹脂やポリエステル系樹脂であればよい。
【００１２】
具体的には、共重合ポリアミド系樹脂としては、例えば、ヘキサメチレンジアミン、デカメチレンジアミン、ドデカメチレンジアミン、２，２，４−又は２，４，４−トリメチルヘキサメチレンジアミン、１，３−又は１，４−ビス（アミノメチル）シクロヘキサン、ビス（ｐ−アミノシクロヘキシル）メタン、ｍ−又はｐ−キシリレンジアミンなどの脂肪族、脂環式、芳香族等のジアミンと、アジピン酸、スベリン酸、アゼライン酸、セバシン酸、ウンデカンジカルボン酸、ドデカン二酸、シクロヘキサンジカルボン酸、テレフタル酸、イソフタル酸などの脂肪族、脂環式、芳香族等のジカルボン酸との重縮合により得られる共重合ポリアミド；６−アミノヘキサン酸、１１−アミノウンデカン酸、１２−アミノドデカン酸等のアミノカルボン酸の縮合によって得られる共重合ポリアミド；ε−カプロラクタム、ω−ラウロラクタムなどのラクタムから得られる共重合ポリアミドや、これらの成分（ジアミン、ジカルボン酸、アミノカルボン酸、ラクタムなど）からなる共重合ポリアミドなどが挙げられる。
【００１３】
また、共重合ポリエステル系樹脂としては、例えば、エチレングリコール、プロピレングリコール、１，３−プロパンジオール、１，４−ブタンジオール、ネオペンチルグリコール、シクロヘキサンジオール、シクロヘキサンジメタノール、１，４−ビス（２−ヒドロキシエトキシ）ベンゼン、１，３−ビス（２−ヒドロキシエトキシ）ベンゼン、２，２−ビス［４−（２−ヒドロキシエトキシ）フェニル］プロパン、ビス［４−（２−ヒドロキシエトキシ）フェニル］スルホン、ビス（４−ヒドロキシフェニル）メタン、２，２−ビス（４−ヒドロキシフェニル）プロパンなどの脂肪族、脂環式、芳香族等のジヒドロキシ化合物と、テレフタル酸、イソフタル酸、ジフェニルエーテル−４，４´−ジカルボン酸、ナフタレン−１，４−ジカルボン酸、ナフタレン−２，６−ジカルボン酸、シュウ酸、コハク酸、アジピン酸、スベリン酸、アゼライン酸、セバシン酸、ウンデカンジカルボン酸、ドデカン二酸、ヘキサヒドロテレフタル酸などの脂肪族、脂環式、芳香族等のジカルボン酸との重縮合によって得られる共重合ポリエステルなどが挙げられる。
【００１４】
ＨＭ樹脂は、ＪＩＳ  Ｋ６９３３に準じて、ｍ−クレゾールを用いた粘度測定法で測定した相対粘度が、例えば、１．０〜２．２（好ましくは１．１〜２．０、さらに好ましくは１．２〜１．８）であることが望ましい。
【００１５】
また、ＨＭ樹脂は、ＪＩＳ  Ｋ７２１０に準じて、温度１６０℃、荷重２．１６ｋｇｆで測定したメルトフローレイト（ＭＦＲ）が、例えば、０．５〜４００ｇ／１０ｍｉｎ（好ましくは１．０〜２５０ｇ／１０ｍｉｎ）程度の範囲であることが望ましい。
【００１６】
ＨＭ樹脂の粉体全体に対する割合は、一般に９５重量％以上（例えば９５〜９９．９重量％）、好ましくは９７重量％以上（例えば９７〜９９．９重量％）、さらに好ましくは９９重量％以上（例えば９９〜９９．９重量％）である。
【００１７】
本発明では、粉体はホットメルト樹脂以外の他の成分（添加剤）を含んでいてもよい。このような成分として、例えば、滑剤、無機充填剤（カーボンブラック等）、酸化防止剤、可塑剤、着色剤、カップリング剤、熱安定剤、耐候安定剤、離型剤、ワックス類、帯電防止剤、難燃剤、発泡剤などが挙げられる。本発明における粉体は、これらの添加剤を含んでいる場合、ＨＭ樹脂粉体と添加剤からなる粉体との混合物、ＨＭ樹脂及び添加剤を含む粉体の集合体、又はこれらの混合物の何れであってもよいが、ＨＭ樹脂粉体と添加剤からなる粉体との混合物である（ＨＭ樹脂と添加剤とが別々の粉体を構成する）場合が多い。
【００１８】
前記滑剤としては特に限定されず、脂肪族カルボン酸やその塩等の公知乃至慣用の滑剤を使用できるが、特に、脂肪族カルボン酸塩が好ましい。脂肪族カルボン酸塩として、例えば、ステアリン酸マグネシウム、ステアリン酸カルシウム、ステアリン酸亜鉛等のステアリン酸金属塩；ラウリン酸マグネシウム、ラウリン酸カルシウム、ラウリン酸亜鉛等のラウリン酸塩などの高級脂肪酸金属塩（高級脂肪酸アルカリ土類金属塩、高級脂肪酸遷移金属塩等）などが挙げられる。なかでも、ステアリン酸カルシウム等のステアリン酸アルカリ土類金属塩が好ましい。
【００１９】
滑剤の使用量は、本発明の効果を損なわない範囲で適宜選択できるが、通常、ＨＭ樹脂１００重量部に対して、０．０１〜５重量部、好ましくは０．０５〜０．８５重量部、さらに好ましくは０．１〜０．８重量部程度である。滑剤の量が少なすぎると粉体の流動性が悪くて、粉体がスクリーンから押し出されにくくなり、逆に多すぎると流動性が良すぎて、粉体がスクリーンから粉体が押し出されたとき、ドットが崩壊しやすくなる。本発明における粉体としては、特に、ホットメルト樹脂粉体１００重量部に対して、滑剤を０．０５〜０．８５重量部、特に０．１〜０．８重量部含むのが好ましい。
【００２０】
本発明において、粉体（ＨＭ樹脂粉体等）の粒子径は２５０μｍ以下であり、好ましくは２００μｍ以下である。粉体の粒子径が２５０μｍを超えると、粒子が大きすぎてドット状にならない。粉体としては、適宜なふるいを用いて整粒した粉体、例えば、０〜２５０μｍの粒度分布を有する粉体、０〜２００μｍの粒度分布を有する粉体、０〜１６０μｍの粒度分布を有する粉体、０〜８０μｍの粒度分布を有する粉体などを使用できる。添加剤として滑剤を用いる場合、滑剤の粒子径としては、ＨＭ樹脂粉体の粒子径に対して著しく大きくなければよいが、通常２５０μｍ以下、好ましくは２００μｍ以下、さらに好ましくは８０μｍ以下であり、特に４０μｍ以下であるのが好ましい。
【００２１】
本発明において、粉体の安息角は４０°〜４５°である。安息角が４０°未満では流動性が良すぎて、コールドトランスファパウダーポイント装置のスクリーンから粉体を押し出した際、ドットが崩壊して見栄えが悪くなるだけでなく、接着特性も低下する。安息角が４５°を超えると、流動性が低すぎ、スクリーン穴の目詰まりを起こし、ドット飛び等の不具合が生じる。
【００２２】
また、本発明において、粉体の嵩比重は４９０〜７００ｇ／ｌであり、好ましくは５００〜６００ｇ／ｌである。嵩比重が４９０ｇ／ｌ未満では、流動性が低下して、コールドトランスファパウダーポイント装置のスクリーン穴が目詰まりを起こし、ドット飛び等の不具合が生じる。一方、嵩比重が７００ｇ／ｌを超えると、コールドトランスファパウダーポイント装置のスクリーンから粉体を押し出した際、ドットが崩壊して外観が悪くなるだけでなく、接着特性も低下する。
【００２３】
粉体の安息角４０°〜４５°且つ嵩比重４９０〜７００ｇ／ｌという条件を充足しない場合には、ドット飛びとドット崩壊の何れをも抑制することは困難である。
【００２４】
粉体の安息角及び嵩比重は、ＨＭ樹脂の種類、ＨＭ樹脂粉体の粒子径及び粒度分布、添加剤（特に滑剤）の種類、粒子径、粒度分布及び使用量等を適宜調整することにより上記範囲内に制御することができる。
【００２５】
粉体の安息角は、粉体をロートの穴等から水平面に静かに落下堆積させたときにできる円錐状の堆積物の側面斜面が水平面とつくる角度のことであり、安息角測定器により測定することができる（ＡＳＴＭ  Ｄ６３９３−９９  1.3.1 Carr Angle of Repose）。粉体の嵩比重は、嵩比重測定装置により測定できる（ＪＩＳ  Ｋ  ７３６５）。
【００２６】
本発明のコールドトランスファコーティング用ホットメルト樹脂組成物は、例えば、ＨＭ樹脂と適宜な添加剤（例えば、滑剤等）とを、慣用の混合方法（ドライブレンドなど）を用いて混合することにより調製することができる。例えば、ドライブレンドにより混合する場合は、ヘンシェルミキサー等の羽根（又は翼）で高速撹拌するミキサー類、タンブラー類、あるいはナウターミキサー等の撹拌混合装置を用いることができる。
【００２７】
本発明のホットメルト樹脂組成物は、コールドトランスファパウダーポイント装置を用いたコールドトランスファコーティング用として好適に使用できる。
【００２８】
図１はコールドトランスファパウダーポイント装置の一例を示す概略正面図であり、図２はその概略側面図である。ホッパー（粉体投入口）１内に入れられたパウダー状のホットメルト樹脂組成物５は、スクリュー２によってロータリースクリーン４内に定量的に供給され、スクリーン４内の下部に設けられたナイフ（ブレード）３によりスクリーン４の穴から押出され、スクリーンの下を一定速度で移動する繊維系素材（布等）６上に、スクリーンパターン通りにドット状に転写される。その後、ホットメルト樹脂組成物はヒーター（赤外線ヒーター等）７により溶融して繊維系素材６の表面に固着し、接着素材（接着芯地等）が得られる。図中、８はロール状に巻回した繊維系素材、９は巻き取られた接着素材である。
【００２９】
繊維系素材６としては、不織布や、織り布などが挙げられる。具体的には、合成繊維（例えば、ポリエステル製繊維、ポリアミド製繊維、アクリル系樹脂製繊維など）や天然繊維（例えば、綿など）による不織布や織り布などを用いることができる。繊維系素材は単独で又は２種以上を組み合わせて使用することができる。
【００３０】
こうして得られる接着素材は、衣料品向けの接着芯地、自動車や家屋の内装材、工業用途のフィルターの材料の他、包装材料等の材料などとして広く使用することができる。
【実施例】
【００３１】
以下に、実施例に基づいて本発明をより詳細に説明するが、本発明はこれらの実施例により限定されるものではない。なお、粉体の安息角は安息角測定器［細川ミクロン（株）製、商品名「パウダーテスター  ＴＹＰＥ：ＰＴ−Ｅ」を用いて行った。より具体的には、篩上に粉体（約１００ｇ）を入れ、振動によりロートを経由して下部の水平に置かれた専用テーブルの上に粉体を落下させて山を形成し、その山の頂点と底辺とを結んだ直線が水平面となす角度を測定した。また、粉体の嵩比重は嵩比重測定装置を用いて行った。より具体的には、装置上部の容器に粉体を投入し、該容器下部のシャッターを抜き取り、落下する粉体をカップ（内容積１００ｃｃ）内に充填し、カップ上部よりはみ出た粉体をナイフで取り除き、カップ内に充填された粉体の重量を測定し、嵩比重（単位：ｇ／ｌ）を算出した。
【００３２】
実施例１
０〜８０μｍの粒度分布を持つパウダー状の共重合ポリアミド樹脂（A1）［Degussa AG製、商品名「VESTAMELT 840P1」、相対粘度：１．４、融点１１０℃、メルトフローレート（ＭＦＲ；ＪＩＳ  Ｋ  ７２１０に準じて温度１６０℃、荷重２．１６ｋｇｆの条件で測定）５０ｇ／１０ｍｉｎ］１００重量部に、０〜４０μｍの粒度分布を持つパウダー状のステアリン酸カルシウム［日本油脂（株）製］を０．２重量部添加し、８Ｌヘンシェルミキサー［三井鉱山（株）製］にて５００ｒｐｍで５分間撹拌させ、パウダー状のホットメルト樹脂組成物を得た。この粉体の安息角は４５°、嵩比重は５０４ｇ／ｌであった。
得られた粉体を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎでドット状にコーティングし、接着芯地を製造した。塗布量は１０ｇ／ｍ2であった。製造された接着芯地につき、コーティング状態を観察するとともに、コーティングされたパウダーのドット形状をマイクロファイバースコープ顕微鏡（キーエンス社製）を用いて観察したところ、ドット飛び等の不具合はなく、ドットの外観も良好であった。
【００３３】
実施例２
パウダー状のステアリン酸カルシウムの添加量を０．８重量部とした以外は実施例１と同様の操作を行い、パウダー状のホットメルト樹脂組成物を得た。この粉体の安息角は４１°、嵩比重は５１０ｇ／ｌであった。得られた粉体を用いて、実施例１と同様にして接着芯地を製造した。製造された接着芯地につき、コーティング状態を観察するとともに、コーティングされたパウダーのドット形状をマイクロファイバースコープ顕微鏡（キーエンス社製）を用いて観察したところ、ドット飛び等の不具合はなく、ドットの外観も良好であった。
【００３４】
比較例１
パウダー状のステアリン酸カルシウムを添加しなかった点以外は、実施例１と同様の操作を行い、パウダー状のホットメルト樹脂組成物を得た。この粉体の安息角は４７°、嵩比重は４３５ｇ／ｌであった。得られた粉体を用いて、実施例１と同様にして接着芯地を製造した。製造された接着芯地につき、コーティング状態を観察したところ、ドット飛びが見られた。
【００３５】
比較例２
パウダー状のステアリン酸カルシウムの添加量を０．９重量部とした以外は実施例１と同様の操作を行い、パウダー状のホットメルト樹脂組成物を得た。この粉体の安息角は３９°、嵩比重は５３０ｇ／ｌであった。得られた粉体を用いて、実施例１と同様にして接着芯地を製造した。製造された接着芯地につき、コーティングされたパウダーのドット形状をマイクロファイバースコープ顕微鏡（キーエンス社製）を用いて観察したところ、ドットが崩壊しており、見栄えがよくなかった。
【００３６】
実施例３
０〜１６０μｍの粒度分布を持つパウダー状の共重合ポリアミド樹脂（A2）［Degussa AG製、商品名「VESTAMELT 750P016」、相対粘度：１．５、融点１００℃、メルトフローレート（ＭＦＲ；ＪＩＳ  Ｋ  ７２１０に準じて温度１６０℃、荷重２．１６ｋｇｆの条件で測定）１４ｇ／１０ｍｉｎ］１００重量部に、０〜４０μｍの粒度分布を持つパウダー状のステアリン酸カルシウム［日本油脂（株）製］を０．２重量部添加し、８Ｌヘンシェルミキサー［三井鉱山（株）製］にて５００ｒｐｍで５分間撹拌させ、パウダー状のホットメルト樹脂組成物を得た。この粉体の安息角は４３°、嵩比重は５４７ｇ／ｌであった。
得られた粉体を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎでドット状にコーティングし、接着芯地を製造した。塗布量は９ｇ／ｍ2であった。製造された芯地につき、コーティング状態を観察するとともに、コーティングされたパウダーのドット形状をマイクロファイバースコープ顕微鏡（キーエンス社製）を用いて観察したところ、ドット飛び等の不具合はなく、ドットの外観も良好であった。
【００３７】
実施例４
パウダー状のステアリン酸カルシウムの添加量を０．８重量部とした以外は実施例３と同様の操作を行い、パウダー状のホットメルト樹脂組成物を得た。この粉体の安息角は４１°、嵩比重は５６５ｇ／ｌであった。得られた粉体を用いて、実施例３と同様にして接着芯地を製造した。製造された接着芯地につき、コーティング状態を観察するとともに、コーティングされたパウダーのドット形状をマイクロファイバースコープ顕微鏡（キーエンス社製）を用いて観察したところ、ドット飛び等の不具合はなく、ドットの外観も良好であった。
【００３８】
比較例３
パウダー状のステアリン酸カルシウムを添加しなかった点以外は、実施例３と同様の操作を行い、パウダー状のホットメルト樹脂組成物を得た。この粉体の安息角は４３°、嵩比重は４７６ｇ／ｌであった。得られた粉体を用いて、実施例３と同様にして接着芯地を製造した。製造された接着芯地につき、コーティング状態を観察したところ、ドット飛びが見られた。
【００３９】
比較例４
パウダー状のステアリン酸カルシウムの添加量を０．９重量部とした以外は実施例３と同様の操作を行い、パウダー状のホットメルト樹脂組成物を得た。この粉体の安息角は３９°、嵩比重は５９０ｇ／ｌであった。得られた粉体を用いて、実施例３と同様にして接着芯地を製造した。製造された接着芯地につき、コーティングされたパウダーのドット形状をマイクロファイバースコープ顕微鏡（キーエンス社製）を用いて観察したところ、ドットが崩壊しており、見栄えがよくなかった。
【００４０】
実施例５
０〜２００μｍの粒度分布を持つパウダー状の共重合ポリアミド樹脂（A3）［Degussa AG製、商品名「VESTAMELT 450P020」、相対粘度：１．５、融点１１０℃、メルトフローレート（ＭＦＲ；ＪＩＳ  Ｋ  ７２１０に準じて温度１６０℃、荷重２．１６ｋｇｆの条件で測定）１８ｇ／１０ｍｉｎ］１００重量部に、０〜４０μｍの粒度分布を持つパウダー状のステアリン酸カルシウム［日本油脂（株）製］を０．２重量部添加し、８Ｌヘンシェルミキサー［三井鉱山（株）製］にて５００ｒｐｍで５分間撹拌させ、パウダー状のホットメルト樹脂組成物を得た。この粉体の安息角は４３°、嵩比重は５４２ｇ／ｌであった。
得られた粉体を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎでドット状にコーティングし、接着芯地を製造した。塗布量は９ｇ／ｍ2であった。製造された接着芯地につき、コーティング状態を観察するとともに、コーティングされたパウダーのドット形状をマイクロファイバースコープ顕微鏡（キーエンス社製）を用いて観察したところ、ドット飛び等の不具合はなく、ドットの外観も良好であった。
【００４１】
実施例６
パウダー状のステアリン酸カルシウムの添加量を０．８重量部とした以外は実施例５と同様の操作を行い、パウダー状のホットメルト樹脂組成物を得た。この粉体の安息角は４０°、嵩比重は５７３ｇ／ｌであった。得られた粉体を用いて、実施例５と同様にして接着芯地を製造した。製造された接着芯地につき、コーティング状態を観察するとともに、コーティングされたパウダーのドット形状をマイクロファイバースコープ顕微鏡（キーエンス社製）を用いて観察したところ、ドット飛び等の不具合はなく、ドットの外観も良好であった。
【００４２】
比較例５
パウダー状のステアリン酸カルシウムを添加しなかった点以外は、実施例５と同様の操作を行い、パウダー状のホットメルト樹脂組成物を得た。この粉体の安息角は４４°、嵩比重は４８７ｇ／ｌであった。得られた粉体を用いて、実施例５と同様にして接着芯地を製造した。製造された接着芯地につき、コーティング状態を観察したところ、ドット飛びが見られた。
【００４３】
比較例６
パウダー状のステアリン酸カルシウムの添加量を０．９重量部とした以外は実施例５と同様の操作を行い、パウダー状のホットメルト樹脂組成物を得た。この粉体の安息角は３９°、嵩比重は６００ｇ／ｌであった。得られた粉体を用いて、実施例５と同様にして接着芯地を製造した。製造された接着芯地につき、コーティングされたパウダーのドット形状をマイクロファイバースコープ顕微鏡（キーエンス社製）を用いて観察したところ、ドットが崩壊しており、見栄えがよくなかった。
【００４４】
比較例７
０〜８０μｍの粒度分布を持つパウダー状の共重合ポリアミド樹脂（A4）（ＱＩＤＯＮＧ  ＸＩＮＸＩＮ社製、商品名「ＰＡ−１」、安息角：４８°、嵩比重：５２５ｇ／ｌ）を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎ、塗布量（設定値）９ｇ／ｍ2の条件でドット状にコーティングして接着芯地を製造しようとしたが、粉体の流動性が悪く、転写が不可能であった。
【００４５】
比較例８
０〜８０μｍの粒度分布を持つパウダー状の共重合ポリアミド樹脂（A5）（ＱＩＤＯＮＧ  ＸＩＮＸＩＮ社製、商品名「ＰＡ−２」、安息角：４６°、嵩比重：４８１ｇ／ｌ）を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎ、塗布量（設定値）９ｇ／ｍ2の条件でドット状にコーティングして接着芯地を製造しようとしたが、粉体の流動性が悪く、転写が不可能であった。
【００４６】
比較例９
０〜８０μｍの粒度分布を持つパウダー状の共重合ポリアミド樹脂（A6）（ＬＡＯＹＡＮＧ  ＫＥＬＯＮＧ社製、商品名「Ｊ５０１」、安息角：４３°、嵩比重：４６１ｇ／ｌ）を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎ、塗布量（設定値）９ｇ／ｍ2の条件でドット状にコーティングして接着芯地を製造しようとしたが、ドット飛びが起こり、良品芯地は得られなかった。
【００４７】
比較例１０
０〜８０μｍの粒度分布を持つパウダー状の共重合ポリアミド樹脂（A7）（ＬＡＯＹＡＮＧ  ＫＥＬＯＮＧ社製、商品名「Ｊ５０６」、安息角：４７°、嵩比重：３８６ｇ／ｌ）を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎ、塗布量（設定値）９ｇ／ｍ2の条件でドット状にコーティングして接着芯地を製造しようとしたが、粉体の流動性が悪く、転写が不可能であった。
【００４８】
比較例１１
０〜８０μｍの粒度分布を持つパウダー状の共重合ポリアミド樹脂（A8）（ＴＡＮＧＳＨＡＮ  ＦＥＮＧＨＥ社製、商品名「ＰＡ２１２０」、安息角：５３°、嵩比重：３６２ｇ／ｌ）を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎ、塗布量（設定値）９ｇ／ｍ2の条件でドット状にコーティングして接着芯地を製造しようとしたが、粉体の流動性が悪く、転写が不可能であった。
【００４９】
比較例１２
０〜８０μｍの粒度分布を持つパウダー状の共重合ポリアミド樹脂（A9）（ＴＡＮＧＳＨＡＮ  ＦＥＮＧＨＥ社製、商品名「ＰＡ１２０」、安息角：４６°、嵩比重：３６４ｇ／ｌ）を、ＣＰ−６６のロータリースクリーンを着装したコールドトランスファパウダーポイント装置［上海星霞高分子制品有限公司製］を用いて、約３０ｇ／ｍ2のポリエステル製の織布にライン速度１０ｍ／ｍｉｎ、塗布量（設定値）９ｇ／ｍ2の条件でドット状にコーティングして接着芯地を製造しようとしたが、粉体の流動性が悪く、転写が不可能であった。
【００５０】
以上の結果を表１にまとめて示す。
【表１】
2006143940.tif 000002
【図面の簡単な説明】
【００５１】
【図１】コールドトランスファパウダーポイント装置の一例を示す概略正面図である。
【図２】図１のコールドトランスファパウダーポイント装置の概略側面図である。
【符号の説明】
【００５２】
１    ホッパー（粉体投入口）
２    スクリュー
３    ナイフ（ブレード）
４    スクリーン
５    パウダー状のホットメルト樹脂組成物
６    繊維系素材
７    ヒーター
８    ロール状に巻回した繊維系素材
９    巻き取られた接着素材
【図１】
2006143940.tif 000003
【図２】
2006143940.tif 000004